도 2 c 를 참조 하 면 , ZrO 2 - Al 2 O 3 ( m ) , ZrO 2 - Al 2 O 3 ( n ) 및 ZrO 2 - Al 2 O 3 ( f ) 모두 대 조군 에 비하 여 강한 경도 를 갖 는 것 으로 나타난다 . 특히 , 본 발명 의 일 실시 예 에 따른 내 저 온열 화 지르 코니 아계 복합 소결 체인 , ZrO 2 - Al 2 O 3 ( f ) 는 11 . 85 의 GPa 를 갖 는 것 으로 나타난다 . 이 는 10 . 92 GPa 의 대 조군 과 11 . 43 GPa 의 ZrO 2 - Al 2 O 3 ( m ) 및 ZrO 2 - Al 2 O 3 ( n ) 의 실험 군 보다 뚜렷 한 경도 의 증가 를 보여 주 는 결과 이 다 . 이러 한 결과 는 , 알루미나 에 의해 지르 코니아 소 결체 의 경도 가 증가 된 것 을 의미 할 수 있 으며 , 특히 알루미나 파이버 는 지르 코니아 의 경도 증가 에 기인 한다는 것 을 확인 할 수 있 다 . 또한 , 도 2 a 및 도 2 c 의 결과 에서 , ZrO 2 - Al 2 O 3 ( f ) 는 다른 실험 군들 과 유사 한 수축 률 및 밀도 를 갖 는 것 으로 나타났 음 에 도 , 경도 측정 에서 는 다른 실험 군들 과 뚜렷 한 차이 를 나타내 는 것 에 의의 가 있 다 .